(57)【要約】【課題】ホワイトボード、ブラックボードなどに用いられる筆記板用水性インク組成物において、室内環境よりも過酷な条件となる屋外での使用、すなわち、長時間の高温・紫外線暴露がなされた後であっても、消去性が維持され、筆記板に悪影響を与えない筆記板用水性インク組成物を提供する。【解決手段】少なくとも、顔料及びポリオキシエチレン硬化ひまし油を含有することを特徴とする筆記板用水性インク組成物。【選択図】なし【特許請求の範囲】
【請求項１】
少なくとも、顔料及びポリオキシエチレン硬化ひまし油を含有することを特徴とする筆記板用水性インク組成物。
【請求項２】
さらに、リン酸エステルを含むことを特徴とする請求項１記載の筆記板用水性インク組成物。
【請求項３】
さらに、質量平均分子量５０００以下の糖類を含むことを特徴とする請求項１又は２に記載の筆記板用水性インク組成物。
【発明の詳細な説明】
【技術分野】
【０００１】
本発明は、ホワイトボード、ブラックボードなどの非吸収面である筆記板用に好適な筆記板用水性インク組成物に関する。
【背景技術】
【０００２】
ホワイトボード、ブラックボードなどの筆記板に用いる筆記板用水性インク組成物は、非吸収面上に筆記した場合に、軟らかい乾布や紙などで容易に拭き消せるように設計されている。
近年、店頭の看板等としてホワイトボード又はブラックボードなどの筆記板は屋外で使用されることも想定される。この場合には、室内環境よりも過酷な条件、すなわち、長時間の高温・紫外線暴露がなされた後の使用であっても消去性などが維持される必要がある。
【０００３】
従来において、屋内外に用いる筆記板に好適な筆記板用水性インク組成物としては、例えば、１）非浸透性である筆記面上に筆記でき、その筆跡は、濡れ雑巾、ウェットティッシュ、湿色黒板拭き等の濡れた拭き材で容易に消去でき、屋外で使用された時に雨に濡れても筆跡は消えない筆記板用水性インクとして、顔料と、体質顔料と、アクリル樹脂と、ポリビニルアルコールまたは水溶性セルロース誘導体と、分子量６００〜６，０００の常温でペーストあるいは固体のポリエチレングリコールと、脂肪族カルボン酸エステルと、水とを少なくとも含むことを特徴とする筆記板用水性インク（例えば、特許文献１参照）、２）耐水固着性に優れ、水拭き消去性も良好な筆記板用などの水性顔料インク組成物として、隠ぺい性顔料と、スチレンアクリル樹脂及び／又はスチレンメレイン酸樹脂と、トレハロース／ペンタエリスルトール／還元デンプン糖化物の何れかと、フッ素を含む界面活性剤と、水とを含有する水性顔料インク組成物（例えば、本出願人による、特許文献２〜４参照）などが知られている。
【０００４】
しかしながら、上記特許文献１では、耐水性が主であり、この耐水試験も、霧吹きで１０回噴霧したとき描線の剥離の有無を見るものであって、通常の降雨の場合には到底耐えられるものではなく、また、長時間の高温・紫外線暴露がなされた後の消去性などについては全く開示されていないものである。
また、上記特許文献２〜４は、耐水固着性に優れ、水拭き消去性も良好となる筆記板用などに好適な水性顔料インク組成物であるが、長時間の高温・紫外線暴露がなされた後の消去性などについては開示されていないものである。
更に、上記特許文献１〜４の筆記板用水性インク組成物を室内環境よりも過酷な条件（長時間の高温・紫外線暴露がなされた後）で使用しても、十分な性能を満足するものでなかった。特に、アルミニウム顔料、パール顔料に代表される平板顔料を使用したときに、この傾向が顕著であった。
【０００５】
一方、特許文献５には、水分散性顔料、シリカ、展着剤、乳化剤、及び水を含むマーキングボード用の消去可能なインク組成物であって、展着剤として、ひまし油を添加することが開示されているが、本発明とは、発明の目的、課題、技術思想（構成及びその作用効果）が相違するものである。
【先行技術文献】
【特許文献】
【０００６】
【特許文献１】特開２００３−３１３４８４号公報（特許請求の範囲、実施例等）
【特許文献２】特開２０１４−４７２９２号公報（特許請求の範囲、実施例等）
【特許文献３】特開２０１４−２０５７４７号公報（特許請求の範囲、実施例等）
【特許文献４】特開２０１５−４８４３７号公報（特許請求の範囲、実施例等）
【特許文献５】特表平７−５０７３４８号公報（特許請求の範囲、4頁右下欄第７行等）
【発明の概要】
【発明が解決しようとする課題】
【０００７】
本発明は、上記した従来技術の現状等に鑑み、これらを解消しようとするものであり、ホワイトボード、ブラックボードなどに用いられる筆記板用水性インク組成物において、室内環境よりも過酷な条件となる屋外での使用、すなわち、長時間の高温・紫外線暴露などがなされた後であっても、消去性が維持され、筆記板に悪影響を与えない筆記板用水性インク組成物を提供することを目的とする。
【課題を解決するための手段】
【０００８】
本発明者は、上記従来技術の現状等に鑑み、鋭意検討した結果、筆記板用水性インク組成物中に、少なくとも、顔料と、特定成分を含有させることによって、上記目的の筆記板用水性インク組成物が得られることを見出し、本発明を完成するに至ったものである。
【０００９】
すなわち、本発明の筆記板用水性インク組成物は、少なくとも、顔料及びポリオキシエチレン硬化ひまし油を含有することを特徴とする。
上記筆記板用水性インク組成物には、さらに、リン酸エステルを含むことが好ましい。
さらに、質量平均分子量５０００以下の糖類を含むことが好ましい。
【発明の効果】
【００１０】
本発明によれば、ホワイトボード、ブラックボードなどに用いられる筆記板用水性インク組成物において、室内環境よりも過酷な条件となる屋外での使用、すなわち、長時間の高温・紫外線暴露がなされた後であっても、消去性が維持され、筆記板に悪影響を与えない筆記板用水性インク組成物が提供される。
【発明を実施するための形態】
【００１１】
以下に、本発明の実施の形態を詳しく説明する。
本発明の筆記板用水性インク組成物は、少なくとも、顔料及びポリオキシエチレン硬化ひまし油を含有することを特徴とするものである。
【００１２】
本発明に用いる顔料は、色材として用いるものであり、筆記板用として用いられる顔料であれば特に限定されるものでないが、例えば、アゾ系顔料、縮合アゾ系顔料、フタロシアニン系顔料、アントラキノン系顔料、ペリレン系顔料、ペリノン系顔料、キナクリドン系顔料、ジオキサジン系、チオインジゴ系、イソインドリノン系顔料などの有機顔料や、カーボンブラック、紺青、ベンガラ、酸化チタン等の無機顔料、並びに、パール顔料、アルミニウム顔料（粉末）、真鍮粉末などの金属粉顔料、金属蒸着樹脂顔料等の鱗片状あるいは板状顔料などの中から選ばれる少なくとも１種（各単独又は２種以上、以下同様）が挙げられる。
【００１３】
上記鱗片状あるいは板状顔料として用いられるパール顔料、アルミニウム顔料（粉末）、真鍮粉末などの金属粉顔料、金属蒸着樹脂顔料等は筆跡にて光を反射させ、光輝性をインク組成物に付与することができる。
用いることができるパール顔料には、魚鱗箔のような天然品と天然マイカの表面を金属酸化物で被膜したもの及び合成マイカの表面を金属酸化物で被膜したもののような合成品とがある。一般的には入手しやすさと安全性、安定性の面から、後者が多く使われている。パール顔料は、マイカ表面に被覆させた金属酸化物の種類やコーティング膜厚によって様々な色調を示すものである。市販されているパール顔料としては、例えば、イリオジン１００（粒子径１０〜６０μｍ、銀色）、イリオジン１５１（粒子径１〜１１０μｍ、銀色）、イリオジン１５３（粒子径２０〜１００μｍ、銀色）、イリオジン２０１（粒子径５〜２５μｍ、金色）、イリオジン２１７（粒子径１０〜６０μｍ、赤銅色）、イリオジン２８９（粒子径１０〜１２５μｍ、青色）、イリオジン５０４（粒子径１０〜６０μｍ、ワインレッド色）、イリオジン５３０（粒子径１０〜１２５μｍ、銅色）（以上、メルクジャパン社製）等がある。
【００１４】
用いることができるアルミニウム顔料は、アルミニウム片を高級脂肪酸やミネラルスピリットなどの石油系溶剤とともにボールミルで粉砕、研磨することで、非常に薄い鱗片上のアルミニウム微粒子のペーストとして得られるものを使用するのが一般的である。市販されているアルミニウム粉末顔料としては、例えば、フレンドカラーＦ−７００シリーズ（平均粒子径１１μｍ）、Ｆ−５００シリーズ（平均粒子径１７μｍ）、Ｆ−３５０シリーズ（平均粒子径３０μｍ）、Ｆ−１００シリーズ（平均粒子径７４μｍ）（以上、昭和アルミパウダー社製）、ＦＤ−４０７０（平均粒子径７μｍ）、ＦＤ−５０６０（平均粒子径６μｍ）（以上、旭化成社製）、ダイヤモンドピース（平均粒子径５０μｍ、ダイヤ工業社製）などがある。
用いることができる金属蒸着樹脂顔料は、例えば、ポリエステルフイルムなどの樹脂フィルムの片面にアルミニウムなどの金属を真空蒸着した後、所望の色とする際に、両面に着色コーティングをした後細かく切断することで得られるものである。市販されている金属蒸着樹脂顔料としては、例えば、アルミコーティングポリエステルフイルムから構成されるクリスタルカラーＸ−２０（平均粒子径１００μｍ、ダイヤ工業社製）、尾池工業社製のエルジーＮＥＯ＃１００（平均粒子径１１０〜１２０μｍ）、＃１５０（平均粒子径９０〜１００μｍ）、＃２００（平均粒子径５５〜６５μｍ）、＃３２５（平均粒子径３０〜４０μｍ）、＃５００（平均粒子径１０〜２０μｍ）等がある。
これらの鱗片状あるいは板状顔料を含む上記各種顔料は、所望の色相、光輝度に合わせて、単独又は２種以上を併用することができる。
【００１５】
これらの鱗片状あるいは板状顔料を含む顔料の合計含有量は、インク組成物全量に対して、１〜２０質量％（以下、単に「％」という）、好ましくは、３〜１５％の範囲で使用することが望ましい。
この含有量が１％未満では、描線の輝度感が不十分であり、一方、２０％を超えると、インクの流出性が不十分となる。
また、顔料として鱗片状あるいは板状顔料を用いる場合、その大きさ、その平均粒子径は３０μｍ以下であることが望ましい。上記板状粒子顔料の平均粒子径が３０μｍ以下、好ましくは、２０μｍ以下であれば、そのインク組成物をマーキングペン等の筆記板用の筆記具として充填した場合、顔料がインク流出経路を閉塞させたりして筆記できなくなることもないものとなる。なお、本発明における「平均粒子径」は、画像解析法による最大径で測定した平均値をいう。
【００１６】
本発明に用いるポリオキシエチレン硬化ひまし油は、ホワイトボード、ブラックボードなどの筆記板を屋外で使用した場合、例えば、長時間、高温・紫外線暴露がなされた後であっても、消去性を維持せしめ、しかも、筆記板に悪影響を与えない成分となるものである。
用いるポリオキシエチレン硬化ひまし油は、インクへの溶解性という点から、ポリオキシエチレン（ＰＯＥ）が１０〜２００ｍｏｌ程度のものが好ましい。また、上記ポリオキシエチレン硬化ひまし油には、水添（水素添加）物も含むものである。
【００１７】
具体的には、日光ケミカルズ社製のＮＩＫＫＯＬ  ＨＣＯシリーズ、花王社製のエマノーンＣＨシリーズ、青木油脂工業社製のブラウノン  ＣＷシリーズが例示される。なお、以下において、ポリオキシエチレン（ＰＯＥ）に併記される括弧内の数値は、分子内に含まれるＰＯＥの数を示す。
その一例を挙げると、ポリオキシエチレン硬化ひまし油としては、ＮＩＫＫＯＬ  ＨＣＯ−５（ポリオキシエチレン（５）硬化ひまし油）、ＮＩＫＫＯＬ  ＨＣＯ−１０（ポリオキシエチレン（１０）硬化ひまし油）、ＮＩＫＫＯＬ  ＨＣＯ−２０（ポリオキシエチレン（２０）硬化ひまし油）、ＮＩＫＫＯＬ  ＨＣＯ−３０（ポリオキシエチレン（３０）硬化ひまし油）、ＮＩＫＫＯＬ  ＨＣＯ−４０（ポリオキシエチレン（４０）硬化ひまし油）、ＮＩＫＫＯＬ  ＨＣＯ−5０（ポリオキシエチレン（５０）硬化ひまし油）、ＮＩＫＫＯＬ  ＨＣＯ−６０（ポリオキシエチレン（６０）硬化ひまし油）、ＮＩＫＫＯＬ  ＨＣＯ−８０（ポリオキシエチレン（８０）硬化ひまし油）、ＮＩＫＫＯＬ  ＨＣＯ−１００（ポリオキシエチレン（１００）硬化ひまし油）以上日光ケミカルズ社製、ブラウノンＲＣＷ−２０（ポリオキシエチレン（２０）硬化ひまし油）、ブラウノンＲＣＷ−４０（ポリオキシエチレン（４０）硬化ひまし油）、ブラウノンＲＣＷ−５０（ポリオキシエチレン（５０）硬化ひまし油）、ブラウノンＲＣＷ−６０（ポリオキシエチレン（６０）硬化ひまし油）、ブラウノンＲＣＷ−８０（ポリオキシエチレン（８０）硬化ひまし油）、ブラウノンＲＣＷ−１００（ポリオキシエチレン（１００）硬化ひまし油）以上、青木油脂工業社製、エマノーン  ＣＨ−２５（ポリオキシエチレン（２５）硬化ひまし油）、エマノーン  ＣＨ−４０（ポリオキシエチレン（４０）硬化ひまし油）、エマノーン  ＣＨ−６０（Ｋ）（ポリオキシエチレン（６０）硬化ひまし油）以上花王（株）製、ユニオックスＨＣ−２０（ポリオキシエチレン（２０）硬化ひまし油）、ユニオックスＨＣ−４０（ポリオキシエチレン（４０）硬化ひまし油）、ユニオックスＨＣ−６０（ポリオキシエチレン（６０）硬化ひまし油）、ユニオックスＨＣ−１００（ポリオキシエチレン（１００）硬化ひまし油）以上、日油社製等が挙げられる。
【００１８】
これらのポリオキシエチレン硬化ヒマシ油の含有量は、インク組成物全量に対して、好ましくは、０．０５〜５％、更に好ましくは、０．１〜３％が望ましい。この含有量が、インク組成物全量に対し、０．０５％未満では、本発明の効果を発揮できず、一方、５％を超えると、経時的なインクの安定性が保たれない。
【００１９】
本発明において、好ましくは、屋外等での紫外線（ＵＶ）照射後の消去性を更に向上させるために、リン酸エステルを用いることが望ましい。特に下記に記載したリン酸エステルはＵＶ照射後の描線の消去性向上に寄与する。
用いることができるリン酸エステルとしては、例えば、脂肪族アルコールとリン酸とのエステルであるアルキルリン酸エステル、脂肪族アルコールのアルキレンオキサイド付加物とリン酸とのエステルであるアルキルエーテルリン酸エステル、芳香族アルコールのアルキレンオキサイド付加物とリン酸とのエステルであるアルキルフェニルエーテルリン酸エステル、或いはその誘導体の使用が挙げられるが、これらのリン酸エステルは、単独又は２種以上混合して使用してもよい。好ましくは、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、リン酸トリエステル、或いはその誘導体の使用が挙げられる。
本発明では、好ましくはインクに対して良好に溶解できるもの、具体的には、ＨＬＢ値が６〜２０のリン酸エステルを使用した場合において、特に顕著な効果が得られる。
なお、本発明における「ＨＬＢ値」は、川上法〔ＨＬＢ値＝７＋１１．７ｌｏｇ（ＭＷ／ＭＯ）、ＭＷ：親水部分の分子量、ＭＯ：親油部分の分子量〕から求めることができる。
【００２０】
具体的に用いることができるリン酸エステルとしては、東邦化学工業社製のフォスファノールシリーズ、第一工業製薬社製のプライサーフシリーズなどが挙げられる。
フォスファノールシリーズとしては、フォスファノールＭＬ−２２０、同ＲＢ−４１０、同ＲＤ−５１０Ｙ、同ＲＤ−７２０Ｎ、同ＲＬ−２１０、同ＲＬ−３１０、同ＲＳ−４１０、同ＲＳ−６１０、同ＲＳ−７１０（以上、東邦化学工業社製）、また、日光ケミカルズ社製では、ＮＩＫＫＯＬ ＤＬＰ−１０、ＤＯＰ−８Ｎ、ＤＤＰ−２、ＤＤＰ−４、ＤＤＰ−６、ＤＤＰ−８、ＤＤＰ−１０などが挙げられる。
プライサーフシリーズの中では、プライサーフＡＬ（ポリオキシエチレンスチレン化フェニルエーテルリン酸エステル、ＨＬＢ値：５．６）、同Ａ２０８Ｂ〔ポリオキシエチレン（２）ラウリルエーテルリン酸エステル、ＨＬＢ値：６．６〕、同Ａ２０８Ｆ〔ポリオキシエチレン（３）アルキル（Ｃ８）エーテルリン酸エステル、ＨＬＢ値：８．７〕、同Ａ２１２Ｃ〔ポリオキシエチレン（６）トリデシルエーテルリン酸エステル、ＨＬＢ値：９．４〕、同Ａ２１５Ｃ〔ポリオキシエチレン（１０）トリデシルエーテルリン酸エステル、ＨＬＢ値：１１．５〕、同Ａ２１９Ｂ〔ポリオキシエチレン（２０）ラウリルエーテルリン酸エステル、ＨＬＢ値：１６．２〕等が挙げられる。これらはそのままでも、アルカリ金属や有機塩基で中和した塩としても使用できる。また、２種以上を併用しても良い。
【００２１】
これらのリン酸エステルの含有量は、用いる水性インク組成物中（全量）に対して、０．０５〜３％、好ましくは、０．１〜１％が望ましい。
この含有量が、インク組成物全量に対し、０．０５％未満であると、十分な消去性が得られず、一方、３％を超えると、描線のブリードが起こりやすくなる。
【００２２】
本発明において、好ましくは、屋外等での紫外線（ＵＶ）照射後の消去性を更に向上させるために、質量平均分子量が５０００以下の糖類を用いることが望ましい。この特性の糖類はリン酸エステルと同様の効果を与えものであり、それぞれ単独よりもリン酸エステルとの併用（相乗作用）により更に消去性が増強されるものとなる。
用いることができる質量平均分子量が５０００以下の糖類としては、単糖類、二糖類、オリゴ糖類、還元糖、非還元等類、糖アルコール、還元澱粉分解物、およびこれらの混合物などが使用できる。これらのうち非還元糖類、特に糖アルコールが好ましい。還元性を有する糖類は、経時的な変色を引き起こしたり、ｐＨの変動を生じさせる場合がある。なお、質量平均分子量が５０００を超える糖類、例えば、キサンタンガムなどの増粘多糖類などを使用した場合は、その増粘作用により、レオロジー特性を阻害する場合があり、好ましくない。
【００２３】
用いることができる非還元糖類としては、還元性を示さない糖類であれば特に限定されず、例えば、ショ糖、トレハロース、糖アルコールなどが挙げられ、これらは質量平均分子量が５０００以下の糖類となるものである。
グルコース（ブドウ糖）などの還元糖類は、分子中に持っているアルデヒド基やケトン基などのカルボニル基（還元基）を持つことによって弱い還元を示す糖類であるのに対して、本発明で用いる非還元糖類は、単糖の還元性のある基が他の糖とグリコシド結合などで結合しているため、還元性を示さないものである。
【００２４】
用いることができる糖アルコールは、糖類がもつカルボニル基を還元（水素添加）等して得られる鎖状多価アルコールの総称である。用いることができる糖アルコールとしては、例えば、ブドウ糖を還元して得られる「ソルビトール」、麦芽糖を還元して得られる「マルチトール」、糖化度の異なる水飴やデキストリンを還元して得られる還元澱粉分解物（還元水飴）、還元デキストリン、エリスリトール、ペンタエリスリトールなどが挙げられ、これらは市販品のものを用いることができる。
これらの非還元糖類の中で、更なる経時安定性の点から、ソルビトール、エリスリトール、ペンタエリスリトール、トレハロース、及び還元澱粉分解物から選ばれる少なくとも１種を使用することが望ましい。
【００２５】
これらの質量平均分子量が５０００以下の糖類の含有量は、インク組成物全量に対して、０．００１〜３０％、好ましくは、０．０１〜１０％とすることが望ましい。
この含有量が０．００１％以上とすることにより、本発明の効果を更に発揮でき、一方、３０％以下とすることにより、筆記した描線の乾燥性を低下させることがない。
【００２６】
本発明の筆記板用水性インク組成物は、上記各成分の他、残部として水（精製水、蒸留水、イオン交換水、純水など）で調製され、上記各成分以外にも、顔料分散剤、ｐＨ調整剤、界面活性剤、防菌剤、消泡剤などの任意成分などを本発明の効果を損なわない範囲で適宜含有せしめることができる。
顔料分散剤としては、スチレンアクリル共重合体等の樹脂分散剤を使用することができ、ｐＨ調整剤としては、顔料分散安定性などのインク性能の安定性の点から、ｐＨを６．５〜１０．５とすることが望ましく、アンモニア、アミノメチルプロパノール、トリエタノールアミンなどを使用することができる。また、界面活性剤としては、筆記板用水性インク組成物に汎用の各種界面活性剤を用いることができ、例えば、フッ素を含む界面活性剤（パーフルオロアルケニルエチレンオキサイド付加物、パーフルオロアルキル基付加物、パーフルオロブタンスルホン酸基付加物など高分子量の重合物を含むもの）などが挙げられる。
【００２７】
本発明の筆記板用水性インク組成物の製造は、上述した各成分を上記各範囲の含有量等で公知の分散機、例えば、ボールミル、ロールミル、サンドミル、フローミル、ダイノーミル、アトライタ等で混合粉砕を行なう。これらの撹拌混合または混合粉砕して得られた中間物を、必要に応じて濾過、遠心沈降等の方法で粗大粒子やゴミを除去することで容易に目的の筆記板用水性インク組成物が得られる。
また、本発明の筆記板用水性インク組成物は、ホワイトボードマーカー、ブラックボードマーカーなどの非吸収面となる筆記板用として好適に使用することができる。
【００２８】
このように構成される本発明の筆記板用水性インク組成物では、少なくとも、顔料及びポリオキシエチレン硬化ひまし油を含有することにより、室内環境よりも過酷な条件、すなわち、長時間の高温・紫外線暴露がなされた後の使用であっても消去性が維持され、筆記板に悪影響を与えないものとなる。
【実施例】
【００２９】
次に、実施例及び比較例により、本発明を更に詳述するが、本発明は下記実施例等により制限されるものではない。
【００３０】
〔実施例１〜１０及び比較例１〜５〕
下記表１及び表２に示す配合処方で、ホモミキサーあるいはディスパーで混合分散して、各筆記板用水性インク組成物を調製した。
得られた実施例１〜１０及び比較例１〜５の各筆記板用水性インク組成物について、下記試験方法により、初期の水拭き消去性、紫外線照射後の水拭き消去性、高温保管後の水拭き消去性について評価した。
これらの結果を下記表１及び表２に示す。
【００３１】
〔試験方法〕
（１）初期の水拭き消去性
三菱鉛筆社製ＰＣ−５Ｍのペン体に、各筆記板用水性インク組成物を詰め、気温２５℃、湿度６５％の環境下において、直径約３０ｍｍの螺旋を５つ、ブラックボード又はホワイトボード上に描き、キムタオル（実験用ペーパータオル、日本製紙クレシア株式会社製）に約２５ｇの水道水を含ませ、ボードを水平に保ったまま一回擦過した。擦過後の描線の様子を観察し、下記評価基準で評価した（ｎ＝５）。
評価基準：
◎：重りを置かずに水平に力を加えて消去できた。
○：０Ｎ超〜７．８４Ｎ（重り０．８ｋｇ）以下の力を上から加えて擦過し消去できた。
△：７．８４Ｎ超〜９．８Ｎ（重り１ｋｇ）以下の力を上から加えて擦過し消去できた。
▲：９．８Ｎ超〜１９．６Ｎ（重り２ｋｇ）未満の力を上から加えて擦過し消去できた。
×：１９．６Ｎ（重り２ｋｇ）の力を上から加えても消去できなかった。
【００３２】
（２）紫外線照射後の水拭き消去性
三菱鉛筆社製ＰＣ−５Ｍのペン体に、各筆記板用水性インク組成物を詰め、気温２５℃、湿度６５％の環境下において、直径約３０ｍｍの螺旋を５つ、ブラックボード又はホワイトボード上に描き、ＪＩＳ  Ｓ  ６０３７−２００６に準じてキセノンフェードメーターＸ２５Ｆ（ＦＬＲ４０ＳＷ／Ｍ／３６、スガ試験機株式会社製）にて２００時間照射後、キムタオル（実験用ペーパータオル、日本製紙クレシア株式会社製）に約２５ｇの水道水を含ませ、ボードを水平に保ったまま一回擦過した。擦過後の描線の様子を観察し、上記初期の水拭き消去性の評価基準で評価した（ｎ＝５）。
【００３３】
（３）高温保管後の水拭き消去性
三菱鉛筆社製ＰＣ−５Ｍのペン体に、各筆記板用水性インク組成物を詰め、気温２５℃、湿度６５％の環境下において、５重で幅１５ｍｍの螺旋を８回ブラックボード又はホワイトボード上に描き、これを８０℃の環境において１週間保管した後に取り出し、常温に戻した状態でキムタオル（実験用ペーパータオル、日本製紙クレシア株式会社製）に約２５ｇの水道水を含ませ、ボードを水平に保ったまま一回擦過した。擦過後の描線の様子を観察し、上記初期の水拭き消去性の評価基準で評価した（ｎ＝５）。
【００３４】
【表１】
2018039884.tif 000002
【００３５】
【表２】
2018039884.tif 000003
【００３６】
上記表１及び表２の結果から明らかなように、本発明の実施例１〜１０は、本発明の範囲外となる比較例１〜５に較べ、初期の水拭き消去性、紫外線照射後の水拭き消去性及び高温保管後の水拭き消去性を高度に維持できる筆記板用水性インク組成物であることが確認された。また、実施例１〜１０の筆記板用水性インク組成物は、上記紫外線照射後の水拭き消去後及び高温保管後の水拭き消去後の筆記板を視認したところ、上記の如く、筆記板の表面の描線はきれいに消去されており、筆記板に悪影響を与えないことも確認された。
【産業上の利用可能性】
【００３７】
ホワイトボードマーカーまたはブラックボードマーカーに好適な筆記板用水性インク組成物が得られる。